(57)【要約】【課題】  安定性が良好なオルガノポリシロキサンエマルジョン、及び平衡化反応時間の短いオルガノポリシロキサンエマルジョンの製造方法を提供する。【解決手段】  （Ａ）環状オルガノポリシロキサン、（Ｂ）両末端ヒドロキシル基封鎖ジオルガノポリシロキサン、（Ｃ）両末端トリアルキルシロキシ基封鎖ジオルガノポリシロキサンを含有し、（Ａ），（Ｂ）成分の割合が質量比で（Ａ）／（Ｂ）＝１０／９０〜８０／２０、（Ｃ）成分の配合量が（Ａ），（Ｂ）成分の合計１００質量部に対して０．０５〜５質量部、２５℃の粘度が５０ｍｍ2／ｓ以下であるポリシロキサン混合物を乳化重合してなるオルガノポリシロキサンエマルジョン、及び上記ポリシロキサン混合物を（Ｄ）界面活性剤を添加した（Ｅ）水中に乳化分散させ、このエマルジョン中で上記ポリシロキサン混合物を酸性又はアルカリ性触媒の存在下で重合するオルガノポリシロキサンエマルジョンの製造方法。【選択図】  なし【特許請求の範囲】
【請求項１】
（Ａ）環状オルガノポリシロキサン、
（Ｂ）両末端ヒドロキシル基封鎖ジオルガノポリシロキサン、
（Ｃ）両末端トリアルキルシロキシ基封鎖ジオルガノポリシロキサン
を含有し、（Ａ），（Ｂ）成分の配合割合が（Ａ）／（Ｂ）＝１０／９０〜８０／２０（質量比）であり、（Ｃ）成分の配合量が（Ａ），（Ｂ）成分の合計量１００質量部に対して０．０５〜５質量部であり、２５℃における粘度が５０ｍｍ2／ｓ以下であるポリシロキサン混合物を乳化重合してなることを特徴とするオルガノポリシロキサンエマルジョン。
【請求項２】
（Ａ）環状オルガノポリシロキサン、
（Ｂ）両末端ヒドロキシル基封鎖ジオルガノポリシロキサン、
（Ｃ）両末端トリアルキルシロキシ基封鎖ジオルガノポリシロキサン
を含有し、（Ａ），（Ｂ）成分の配合割合が（Ａ）／（Ｂ）＝１０／９０〜８０／２０（質量比）であり、（Ｃ）成分の配合量が（Ａ），（Ｂ）成分の合計量１００質量部に対して０．０５〜５質量部であり、２５℃における粘度が５０ｍｍ2／ｓ以下であるポリシロキサン混合物を、（Ｄ）界面活性剤を添加した（Ｅ）水中に乳化分散させ、このエマルジョン中で上記ポリシロキサン混合物を酸性又はアルカリ性触媒の存在下で重合することを特徴とするオルガノポリシロキサンエマルジョンの製造方法。
【請求項３】
重合時の温度が２０〜６０℃、重合時間が１〜４２時間である請求項２記載のオルガノポリシロキサンエマルジョンの製造方法。
【発明の詳細な説明】
【技術分野】
【０００１】
本発明は、オルガノポリシロキサン混合物の乳化重合により得られるオルガノポリシロキサンエマルジョン及びその製造方法に関するものである。
【背景技術】
【０００２】
従来、オルガノポリシロキサンエマルジョンの乳化重合による製造方法としては、オルガノポリシロキサンを乳化した状態で酸又はアルカリ触媒により重合する方法（特公昭３４−２０４１号公報：特許文献１、特公昭４１−１３９９５号公報：特許文献２、特公昭４６−４１０３８号公報：特許文献３）、環状シロキサンとトリアルコキシシランを乳化した状態で酸又はアルカリ触媒により重合する方法（特公昭５６−３８６０９号公報：特許文献４、特開昭６３−２８６４３４号公報：特許文献５）が知られている。また、副生する低分子シロキサンを低減化するために末端ヒドロキシオルガノポリシロキサンを低温で乳化重合する方法（特開平４−１７８４２９号公報：特許文献６、特開２００３−２５２９９４号公報：特許文献７）、分岐状オルガノシロキサンを得るためにオルガノシロキサンと末端ヒドロキシ基である分岐状シロキサンオリゴマーを重合する方法（特開２００１−１６３９８１号公報：特許文献８）が知られている。
【０００３】
しかしながら、環状シロキサンを原料とする乳化重合では平衡化反応に長時間が必要である。加熱重合により平衡化反応時間の短縮は可能であるが、エマルジョンの安定性が低下する傾向にある。また、末端ヒドロキシオルガノポリシロキサンを原料とする乳化重合ではエマルジョンの安定性に問題があった。なお、従来公知の技術では、環状オルガノポリシロキサンと末端ヒドロキシ直鎖状オルガノポリシロキサンを併用して製造することの記載はみられない。
【０００４】
【特許文献１】特公昭３４−２０４１号公報
【特許文献２】特公昭４１−１３９９５号公報
【特許文献３】特公昭４６−４１０３８号公報
【特許文献４】特公昭５６−３８６０９号公報
【特許文献５】特開昭６３−２８６４３４号公報
【特許文献６】特開平４−１７８４２９号公報
【特許文献７】特開２００３−２５２９９４号公報
【特許文献８】特開２００１−１６３９８１号公報
【発明の開示】
【発明が解決しようとする課題】
【０００５】
本発明は、上記事情に鑑みなされたもので、安定性が良好なオルガノポリシロキサンエマルジョン、及び平衡化反応時間の短いオルガノポリシロキサンエマルジョンの製造方法を提供することを目的とする。
【課題を解決するための手段】
【０００６】
本発明者は、上記目的を達成するために鋭意検討を行った結果、（Ａ）環状オルガノポリシロキサン、（Ｂ）両末端ヒドロキシル基封鎖ジオルガノポリシロキサン及び（Ｃ）両末端トリアルキルシロキシ基封鎖ジオルガノポリシロキサンを特定割合で含有してなるポリシロキサン混合物を、（Ｄ）界面活性剤を添加した（Ｅ）水に乳化させることにより得られたエマルジョン中において、酸性又はアルカリ性触媒存在下で重合させることにより、平衡化反応時間が短くなるために短時間でオルガノポリシロキサンエマルジョンを製造することができ、このオルガノポリシロキサンエマルジョンは、原液安定性、希釈安定性がともに良好であることを見出し、本発明をなすに至った。
【０００７】
従って、本発明は、下記に示すオルガノポリシロキサンエマルジョン及びその製造方法を提供する。
〔１〕  （Ａ）環状オルガノポリシロキサン、
（Ｂ）両末端ヒドロキシル基封鎖ジオルガノポリシロキサン、
（Ｃ）両末端トリアルキルシロキシ基封鎖ジオルガノポリシロキサン
を含有し、（Ａ），（Ｂ）成分の配合割合が（Ａ）／（Ｂ）＝１０／９０〜８０／２０（質量比）であり、（Ｃ）成分の配合量が（Ａ），（Ｂ）成分の合計量１００質量部に対して０．０５〜５質量部であり、２５℃における粘度が５０ｍｍ2／ｓ以下であるポリシロキサン混合物を乳化重合してなることを特徴とするオルガノポリシロキサンエマルジョン。
〔２〕  （Ａ）環状オルガノポリシロキサン、
（Ｂ）両末端ヒドロキシル基封鎖ジオルガノポリシロキサン、
（Ｃ）両末端トリアルキルシロキシ基封鎖ジオルガノポリシロキサン
を含有し、（Ａ），（Ｂ）成分の配合割合が（Ａ）／（Ｂ）＝１０／９０〜８０／２０（質量比）であり、（Ｃ）成分の配合量が（Ａ），（Ｂ）成分の合計量１００質量部に対して０．０５〜５質量部であり、２５℃における粘度が５０ｍｍ2／ｓ以下であるポリシロキサン混合物を、（Ｄ）界面活性剤を添加した（Ｅ）水中に乳化分散させ、このエマルジョン中で上記ポリシロキサン混合物を酸性又はアルカリ性触媒の存在下で重合することを特徴とするオルガノポリシロキサンエマルジョンの製造方法。
【発明の効果】
【０００８】
本発明の製造方法によれば、安定性が良好な乳化重合エマルジョンを低温度においても短時間で製造することが可能である。また、これにより得られるオルガノポリシロキサンエマルジョンは、原液安定性、希釈安定性がともに良好であることから、繊維処理剤、離型剤などとして有用である。
【発明を実施するための最良の形態】
【０００９】
本発明の（Ａ）成分である環状オルガノポリシロキサンとしては、下記一般式で表されるものを用いることができる。
【化１】
2006117868.tif 000002
（式中、Ｒは同一又は異種の炭素数１〜２０の１価有機基であり、ｎは３≦ｎ≦２０の整数である。）
【００１０】
ここで、Ｒは同一又は異種の炭素数１〜２０の１価有機基であり、メチル基、エチル基、プロピル基、ブチル基、ペンチル基、ヘキシル基、ヘプチル基、オクチル基、ノニル基、デシル基、ドデシル基、テトラデシル基、ヘキサデシル基、オクタデシル基、シクロペンチル基、シクロヘキシル基、シクロヘプチル基などのアルキル基、フェニル基、トリル基、ナフチル基などのアリール基、ビニル基、アリル基などのアルケニル基、或いはこれらの１価炭化水素基構造中の水素原子の一部をハロゲン原子や、アミノ基、アクリロキシ基、メタクリロキシ基、エポキシ基、メルカプト基、カルボキシル基等の極性基含有の有機基で置換したものなどが挙げられる。ここで、Ｒの９０モル％以上はメチル基であることが望ましい。また、ｎは２０より大きいと乳化時の安定性が低下することから、３≦ｎ≦２０、特に３≦ｎ≦１０の整数である。
【００１１】
次に、（Ｂ）成分である両末端ヒドロキシル基封鎖ジオルガノポリシロキサンは、縮合反応時の反応性の面から末端基がヒドロキシル基であるものを用いるものであり、下記一般式で表されるものを用いることができる。
Ｈ−［Ｏ−Ｓｉ（Ｒ）2］m−ＯＨ
（式中、Ｒは前出と同じ、ｍは２≦ｍ≦１００の整数である。）
【００１２】
ここで、Ｒは前出と同じ同一又は異種の炭素数１〜２０の１価有機基であり、同様のものが例示でき、好ましくはメチル基である。更に、ｍは１００より大きいとエマルジョン化した際の安定性が悪くなることから、２≦ｍ≦１００、特に２≦ｍ≦７０の整数である。
【００１３】
次に、（Ｃ）成分である両末端トリアルキルシロキシ基封鎖ジオルガノポリシロキサンは、重合後のポリシロキサンの粘度を調整するために使用されるものであり、下記一般式で表されるものを用いることができる。
（Ｒ1）3Ｓｉ−［Ｏ−Ｓｉ（Ｒ）2］p−Ｏ−Ｓｉ（Ｒ1）3
（式中、Ｒは前出と同じ、Ｒ1は同一又は異種の炭素数１〜２０のアルキル基であり、ｐは０≦ｐ≦２０の整数である。）
【００１４】
ここで、Ｒは前出と同じ同一又は異種の炭素数１〜２０の１価有機基であり、同様のものが例示でき、好ましくはメチル基である。Ｒ1は同一又は異種の炭素数１〜２０、特に１〜１０のアルキル基であり、メチル基、エチル基、プロピル基、ブチル基、ペンチル基、ヘキシル基、ヘプチル基、オクチル基、ノニル基、デシル基などが挙げられる。ここで、Ｒ1の９０モル％以上はメチル基であることが望ましい。更に、ｐは２０より大きいと粘度調整剤としての効果が弱くなることから、０≦ｐ≦２０、特に０≦ｐ≦１５の整数である。
【００１５】
上記（Ａ），（Ｂ）成分の配合割合は、（Ａ）／（Ｂ）（質量比）＝１０／９０〜８０／２０であり、好ましくは２０／８０〜７０／３０である。（Ａ）／（Ｂ）が１０／９０より小さい場合にはエマルジョンの安定性が低下してしまい、８０／２０より大きい場合には平衡化反応時間が長くなりすぎてしまう。
【００１６】
また、（Ｃ）成分の配合量は、（Ａ），（Ｂ）成分の合計量１００質量部に対して０．０５〜５質量部であり、好ましくは０．０６〜３質量部である。（Ｃ）成分の配合量が０．０５質量部より少ない場合には粘度調整効果が不十分となり、５質量部より多い場合には重合後のポリシロキサンの粘度が低くなりすぎて実用的ではない。
【００１７】
なお、本発明においては、これら（Ａ），（Ｂ），（Ｃ）成分の他にオルガノポリシロキサン原料として、本発明の目的を損なわない範囲で下記一般式で示されるオルガノアルコキシシランなどを併用することもできる。
ＲaＳｉ（ＯＲ）4-a
（ここで、Ｒは前出に同じ、ａは０〜２の整数である。）
【００１８】
上記（Ａ），（Ｂ），（Ｃ）成分を含有するポリシロキサン混合物の２５℃における粘度は、５０ｍｍ2／ｓ以下であり、好ましくは４０ｍｍ2／ｓ以下である。ポリシロキサン混合物の粘度が５０ｍｍ2／ｓより大きい場合にはエマルジョンの安定性が低下してしまう。なお、粘度の下限値は特に限定されるものではないが、２ｍｍ2／ｓ以上であることが好ましい。ここで、粘度はオストワルド粘度計により測定した２５℃における値である。
【００１９】
次に、（Ｄ）成分である界面活性剤は、上記オルガノポリシロキサンを水中に均一分散させるためのものであり、特に制限はないが、例えば、アルキル硫酸塩、アルキルベンゼンスルホン酸塩、アルキル燐酸塩、ポリオキシエチレンアルキル硫酸塩等のアニオン系界面活性剤、ポリオキシエチレンアルキルエーテル、ポリオキシエチレンアルキルフェニルエーテル、ポリオキシエチレン脂肪酸エステル等のノニオン系界面活性剤、第４級アンモニウム塩、アルキルアミン酢酸塩等のカチオン系界面活性剤、アルキルベタイン、アルキルイミダゾリン等の両性界面活性剤などが挙げられ、これらを単独で又は２種類以上を混合して使用することができる。
【００２０】
上述した（Ａ）成分、（Ｂ）成分、（Ｃ）成分、（Ｄ）成分、及び必要によりその他の成分をホモミキサー、ホモジナイザーなどの乳化機を使用して（Ｅ）成分である水中に均一に乳化分散した後、必要に応じて触媒として硫酸類、スルホン酸類、塩酸などの酸性物質、又は水酸化カリウム、水酸化ナトリウムなどのアルカリ性物質を添加し、好ましくは２０〜６０℃の温度で１〜４２時間重合反応を実施する。
【００２１】
なお、この際、（Ｄ）成分である界面活性剤として、アルキルベンゼンスルホン酸、アルキル硫酸、ポリオキシエチレンアルキル硫酸のような酸型界面活性剤、第４級アンモニウムヒドロキシドのようなカチオン型界面活性剤を使用する場合には、それ自体が触媒として作用するため、触媒を新たに添加する必要はない。
【００２２】
ここで、上記各成分の配合割合としては、（Ａ）成分、（Ｂ）成分及び（Ｃ）成分を含有するポリシロキサン混合物が５〜８０質量％、特に１０〜７０質量％、（Ｄ）成分が０．１〜３０質量％、特に０．２〜１５質量％、触媒が０〜２質量％、特に０〜１質量％、水が残部とすることが好ましい。ポリシロキサン混合物が少なすぎると不経済であり、多すぎるとＯ／Ｗ型エマルジョンを得られない場合がある。また、（Ｄ）成分が少なすぎるとエマルジョンの安定性が低下する場合があり、多すぎると所定の重合度のポリシロキサンが得られない場合がある。更に、触媒が多すぎるとエマルジョンの安定性が低下する場合がある。なお、上記ポリシロキサン混合物中の（Ａ），（Ｂ）及び（Ｃ）成分の配合割合は、上述した通りである。
【００２３】
また、このポリシロキサン混合物エマルジョンの平均粒径は、５０〜８００ｎｍ、特に１００〜６００ｎｍであることが好ましい。なお、本発明において、平均粒径はコールター社製のＮ４型測定装置により測定することができる。
【００２４】
また、重合時の液温度が６０℃より高い場合にはエマルジョンの安定性が悪くなるおそれがあり、２０℃より低い場合には平衡化反応に長時間を要するおそれがあり、不経済である。より好ましくは２０〜５０℃である。また、重合時間が１時間より短い場合は平衡化反応が不十分となるおそれがあり、４２時間より多くても平衡化反応による重合度変化がない場合があることから不経済となる。より好ましくは１〜３６時間、更に好ましくは１〜３０時間である。
【００２５】
重合終了後は、必要に応じて、酸性触媒を使用した場合には炭酸ナトリウム、アンモニア、水酸化ナトリウム、トリエタノールアミンなどのアルカリ物質で、アルカリ性触媒を使用した場合には酢酸、ギ酸、リン酸、塩酸などの酸性物質で中和すればよい。
【００２６】
この重合により、下記式で示される重合度が１５０〜３，０００、特に２００〜２，０００のオルガノポリシロキサンが得られる。
（Ｒ1）3Ｓｉ−［Ｏ−Ｓｉ（Ｒ）2］q−ＯＳｉ（Ｒ1）3
（但し、Ｒ，Ｒ1は前出と同じ、ｑは１４８≦ｑ≦２，９９８、特に１９８≦ｑ≦１，９９８の整数である。）
【００２７】
このオルガノポリシロキサンは、水に乳化したエマルジョンとして得られるが、この場合、このエマルジョン中の固形分（上記の目的オルガノポリシロキサン）濃度は、４．５〜７２質量％、特に９〜６３質量％であることが好ましい。
また、このエマルジョンの平均粒径は、５０〜８００ｎｍ、特に１００〜６００ｎｍであることが好ましい。
【００２８】
このようにして得られたオルガノポリシロキサンエマルジョンは、原液安定性、希釈安定性がともに良好であることから、繊維処理剤、離型剤などとして有用である。
【実施例】
【００２９】
以下、実施例及び比較例を示し、本発明を具体的に説明するが、本発明は下記の実施例に制限されるものではない。なお、下記の例において部及び％はそれぞれ質量部と質量％を示し、粘度はオストワルド粘度計により測定した２５℃における値を示し、平均粒径はコールター社製Ｎ４型測定装置により測定した値を示す。
【００３０】
［実施例１］
オクタメチルシクロテトラシロキサン６００ｇ、粘度６３．３ｍｍ2／ｓであるＨ−［Ｏ−Ｓｉ（ＣＨ3）2］40−ＯＨで示される末端ヒドロキシル基封鎖ジメチルポリシロキサン４００ｇ、ヘキサメチルジシロキサン１ｇを均一混合した。このものの粘度は９．９ｍｍ2／ｓであった。この混合シロキサン液８４０ｇ、ラウリル硫酸ナトリウム６ｇ、ドデシルベンゼンスルホン酸１４ｇ、水１１４０ｇを２リットルポリエチレン製ビーカーに仕込み、ホモミキサーで均一に乳化した後、圧力５０ＭＰａで高圧ホモジナイザーに２回通し、平均粒径２８０ｎｍの均一な白色エマルジョンを得た。このエマルジョンを２５℃で２４時間重合を行った。その後、１０％炭酸ナトリウム水溶液２２ｇでｐＨ７に中和し、「エマルジョン（１）」を得た。このエマルジョンは１０５℃で３時間乾燥後の不揮発分が３７．５％であった。物性を表１に示す。
【００３１】
［実施例２］
オクタメチルシクロテトラシロキサン２００ｇ、Ｈ−［Ｏ−Ｓｉ（ＣＨ3）2］40−ＯＨで示される末端ヒドロキシル基封鎖ジメチルポリシロキサン８００ｇ、ヘキサメチルジシロキサン１ｇを均一混合した。このものの粘度は３２．１ｍｍ2／ｓであった。この混合シロキサン液を８４０ｇ、ラウリル硫酸ナトリウム６ｇ、ドデシルベンゼンスルホン酸１４ｇ、水１１４０ｇを２リットルポリエチレン製ビーカーに仕込み、ホモミキサーで均一に乳化した後、圧力７５ＭＰａで高圧ホモジナイザーに２回通し、平均粒径２５０ｎｍの均一な白色エマルジョンを得た。このエマルジョンを２５℃で２０時間重合を行った。その後、１０％炭酸ナトリウム水溶液２２ｇでｐＨ７に中和し、「エマルジョン（２）」を得た。このエマルジョンは１０５℃で３時間乾燥後の不揮発分が３７．６％であった。物性を表１に示す。
【００３２】
［実施例３］
オクタメチルシクロテトラシロキサン７００ｇ、Ｈ−［Ｏ−Ｓｉ（ＣＨ3）2］40−ＯＨで示される末端ヒドロキシル基封鎖ジメチルポリシロキサン３００ｇ、ヘキサメチルジシロキサン１ｇを均一混合した。このものの粘度は６．７ｍｍ2／ｓであった。この混合シロキサン液を８４０ｇ、ラウリル硫酸ナトリウム６ｇ、ドデシルベンゼンスルホン酸１４ｇ、水１１４０ｇを２リットルポリエチレン製ビーカーに仕込み、ホモミキサーで均一に乳化した後、圧力４０ＭＰａで高圧ホモジナイザーに２回通し、平均粒径３００ｎｍの均一な白色エマルジョンを得た。このエマルジョンを２５℃で２４時間重合を行った。その後、１０％炭酸ナトリウム水溶液２２ｇでｐＨ７に中和し、「エマルジョン（３）」を得た。このエマルジョンは１０５℃で３時間乾燥後の不揮発分が３７．６％であった。物性を表１に示す。
【００３３】
［実施例４］
重合を５０℃で１２時間行い、更に２５℃で１２時間熟成を行った以外は実施例１と同様にして「エマルジョン（４）」を得た。このエマルジョンは１０５℃で３時間乾燥後の不揮発分が３７．７％であった。物性を表１に示す。
【００３４】
［比較例１］
オクタメチルシクロテトラシロキサン８３９．１６ｇ、ヘキサメチルジシロキサン０．８４ｇ、ラウリル硫酸ナトリウム６ｇ、ドデシルベンゼンスルホン酸１４ｇ、水１１４０ｇを２リットルポリエチレン製ビーカーに仕込み、ホモミキサーで均一に乳化した後、圧力３０ＭＰａで高圧ホモジナイザーに２回通し、平均粒径３００ｎｍの均一な白色エマルジョンを得た。このエマルジョンを２５℃で２４時間重合を行った。その後、１０％炭酸ナトリウム水溶液２２ｇでｐＨ７に中和し、「エマルジョン（５）」を得た。このエマルジョンは１０５℃で３時間乾燥後の不揮発分が２９．８％であった。物性を表１に示す。
【００３５】
［比較例２］
重合時間を４８時間に変更した以外は比較例１と同様にして「エマルジョン（６）」を得た。このエマルジョンは１０５℃で３時間乾燥後の不揮発分が３７．６％であった。物性を表１に示す。
【００３６】
［比較例３］
重合を７０℃で１２時間行い、更に２５℃で１２時間熟成を行った以外は比較例１と同様にして「エマルジョン（７）」を得た。このエマルジョンは１０５℃で３時間乾燥後の不揮発分が３７．７％であった。物性を表１に示す。
【００３７】
［比較例４］
Ｈ−［Ｏ−Ｓｉ（ＣＨ3）2］40−ＯＨで示される末端ヒドロキシル基封鎖ジメチルポリシロキサン８３９．１６ｇ、ヘキサメチルジシロキサン０．８４ｇ、ラウリル硫酸ナトリウム６ｇ、ドデシルベンゼンスルホン酸１４ｇ、水１１４０ｇを２リットルポリエチレン製ビーカーに仕込み、ホモミキサーで均一に乳化した後、圧力１００ＭＰａで高圧ホモジナイザーに２回通し、平均粒径２７０ｎｍの均一な白色エマルジョンを得た。このエマルジョンを２５℃で２０時間重合を行った。その後、１０％炭酸ナトリウム水溶液２２ｇでｐＨ７に中和し、「エマルジョン（８）」を得た。このエマルジョンは１０５℃で３時間乾燥後の不揮発分が３７．６％であった。物性を表１に示す。
【００３８】
［比較例５］
重合時間を４２時間に変更した以外は比較例１と同様にして「エマルジョン（９）」を得た。このエマルジョンは１０５℃で３時間乾燥後の不揮発分が３６．３％であった。物性を表１に示す。
【００３９】
【表１】
2006117868.tif 000003
（＊１）不揮発分から乳化剤量を除き、仕込みシロキサン量で割って算出：８５〜９０％で平衡状態
（＊２）イソプロピルアルコール（ＩＰＡ）１リットルに撹拌しながらエマルジョン３００ｇを徐々に添加し、析出したシロキサン層のみを１０５℃で３時間乾燥したものの回転粘度計により測定した２５℃における粘度：仕込み設定粘度（反応率が８５〜９０％になった場合の原料配合比から推定した仕上がりポリシロキサン粘度）は４０，０００〜８０，０００ｍＰａ・ｓ
（＊３）エマルジョン原液を３，０００ｒｐｍ／１５分間遠心分離した後の上／下ＮＶ（不揮発分）比：１．０±０．２は良好
（＊４）エマルジョン／水＝２／９８（質量比）で希釈し、２４時間後の表面状態を評価：（○：オイルスポットなし、×：オイルスポットあり）